ПОТОЛОЧНАЯ ПЛИТА

1. Потолочная плита, имеющая прямоугольную форму и номинальные размеры приблизительно от 0,6 × 0,6 м до 1,5 × 1,5 м, выполненная из гипса и целлюлозных волокон, при этом гипс и целлюлозные волокна сформованы с образованием панели посредством равномерного перемешивания указанных волокон и гипса в суспензии на основе воды, которая затвердевает и после этого подвергается прессованию и сушке при обеспечении желательной толщины панели, при этом высушенная панель обрабатывается с формированием на ее лицевой стороне множества отверстий, проходящих, по меньшей мере, через большую часть толщины панели, причем общий объем отверстий является достаточным для снижения веса панели, по меньшей мере, на 10% и для повышения коэффициента поглощения шума, демонстрируемые панелью по сравнению с теми весом и коэффициентом поглощения шума, которые имела бы эта панель, выполненная из того же композита и без отверстий.
2. Потолочная плита по п.1, в которой отверстия вырезаны с одной стороны и выполнены глухими.
3. Потолочная плита по п.1, в которой панель покрыта пористой тканью.
4. Потолочная плита по п.1, в которой отверстия проходят сквозь панель, при этом на панель с одной стороны наклеен тонкий неперфорированный лист.
5. Потолочная плита по п.4, в которой панель покрыта пористой тканью, приклеенной со стороны, противоположной той стороне, к которой приклеен тонкий неперфорированный лист.
6. Потолочная плита по п.1, в которой панель выполнена из целлюлозного волокна и гипса, который подвержен кальцинированию в водяной суспензии под давлением и после этого подвержен рекристаллизации в пустотах и трещинах целлюлозного волокна для прочного сцепления частиц гипса с волокнами целлюлозы.
7. Плоская потолочная плита для подвесного потолка, имеющая прямоугольную форму на виде сверху и относительно тонкая в вертикальном направлении по сравнении с ее размерами в горизонтальной плоскости, при этом плита имеет корпус, выполненный из однородного композиционного материала, включающего гипс и целлюлозные волокна, которые вместе образуют, по существу, по меньшей мере, 90% веса корпуса, сформованного при проведении процесса типа литья, посредством которого целлюлозные волокна равномерно распределены и, по существу, хаотичным образом ориентированы по массе корпуса так, что этот корпус демонстрирует, по существу, одинаковые механические свойства в обоих направлениях профиля прямоугольной плиты, причем корпус имеет одинаковую толщину в основной части площади, охватываемой прямоугольной формой корпуса, при этом в корпусе плиты вырезано множество отверстий, отделенных друг от друга определенным промежутком и находящихся со стороны корпуса, обращенной в сторону интерьера комнаты, в которой монтируют плиту, и распределенных, по существу, по всей площади указанной стороны, причем размер и количество отверстий достаточны для снижения веса корпуса, по меньшей мере, на 15% и для увеличения коэффициента поглощения шума корпуса.
8. Потолочная плита по п.7, в которой корпус, выполненный из композита, представляет собой продукт, полученный посредством кальцинирования гипса в суспензии под давлением и последующей рекристаллизации гипса по месту на целлюлозных волокнах и в целлюлозных волокнах.
9. Потолочная плита по п.7, в которой отверстия выполнены глухими и получены в результате сверления до глубины менее толщины корпуса плиты.
10. Потолочная плита по п.7, в которой периметр корпуса вырезан с формированием кромки, имеющей выемку, в результате чего профиль лицевой стороны, снабженной отверстиями, имеет немного меньший размер, чем профиль всего корпуса в плане, при этом площадка, образованная по периметру корпуса за счет формировании выемки, находится в плоскости, лежащей между лицевой стороной и противоположной задней стороной корпуса.
11. Потолочная плита по п.7, в которой на лицевую сторону наклеена пористая ткань, при этом пористая ткань способствует увеличению коэффициента поглощения шума плиты.
12. Потолочная плита по п.7, в которой отверстия вырезаны по всей толщине корпуса плиты.
13. Потолочная плита по п.12, включающая неперфорированную материю, наклеенную на сторону корпуса, противоположную передней стороне.
14. Потолочная плита по п.13, в которой неперфорированная материя представляет собой материал из относительно плотной бумаги.
15. Способ изготовления потолочной плиты, включающий обжиг гипса под давлением в разбавленной водой суспензии, содержащей, по меньшей мере, 90% твердой фазы, включающей приблизительно от 8 до 30% целлюлозных волокон и соответствующее содержание гипса, обезвоживание суспензии перед гидратацией гипса, дегидратацию и кристаллизацию гипса в пустотах целлюлозных волокон и около пустот с образованием жесткой предварительно сформованной из композитного материала панели, и после того как предварительно сформованная панель отверждается посредством регидратации и кристаллизации гипса, на лицевой стороне предварительно полученной панели осуществляют вырезание большого количества отверстий для снижения ее эффективного веса и увеличения коэффициента поглощения шума.
16. Способ по п.15, включающий покрытие отверстий пористой тканью, приклеенной к лицевой стороне.
17. Способ по п.15, в котором отверстия выполнены глухими за счет их вырезания на глубину, меньшую толщины панели.
18. Способ по п.15, в котором отверстия прорезают с прохождением панели насквозь.
19. Способ по п.18, в котором одна сторона панели покрыта неперфорированной материей, приклеенной к стороне панели.